(57)【要約】【解決手段】Ｇａを２５〜３０質量％含有し、残部がＣｕであるＣｕ−Ｇａ合金であって、電子顕微鏡で得られた組織画像に現れるＧａ濃度が３０〜３５質量％の相であるγ相の平均円相当径が５０μｍ以下であり、最大円相当径が２００μｍ以下であることを特徴とするＣｕ−Ｇａ合金。【効果】本発明のＣｕ−Ｇａ合金は、組織が特定の相構造を有することにより、鋳造法で作製した場合であっても割れや欠け等が生じにくいので、Ｇａを２５〜３０質量％と高い濃度で含有していながら圧延加工を施すことが可能である。このため、Ｇａの含有量の多いスパッタリングターゲットを圧延により製造することが可能であり、スパッタリングターゲットの生産性の向上を図ることができる。また、本発明のＣｕ−Ｇａ合金が鋳造法で作製された場合には、ホットプレス等の粉末焼結法により製造されたＣｕ−Ｇａ合金スパッタリングターゲットと比較してスパッタレートが速い。【選択図】図１
2012017481.tif 000002
【特許請求の範囲】
【請求項１】
Ｇａを２５〜３０質量％含有し、残部がＣｕであるＣｕ−Ｇａ合金であって、電子顕微鏡で得られた組織画像に現れるＧａ濃度が３０〜３５質量％の相であるγ相の平均円相当径が５０μｍ以下であり、最大円相当径が２００μｍ以下であることを特徴とするＣｕ−Ｇａ合金。
【請求項２】
前記組織画像の面積に対するγ相の面積の合計の比率が５〜７０％であることを特徴とする請求項１に記載のＣｕ−Ｇａ合金。
【請求項３】
スパッタリングターゲット製造用合金である請求項１または２に記載のＣｕ−Ｇａ合金。
【請求項４】
請求項３に記載のＣｕ−Ｇａ合金を圧延して得られるＣｕ−Ｇａ合金スパッタリングターゲット。
【発明の詳細な説明】
【技術分野】
【０００１】
本発明は、Ｃｕ−Ｇａ合金およびＣｕ−Ｇａ合金スパッタリングターゲットに関し、さらに詳しくは、Ｇａの含有量が多くても圧延加工が可能なＣｕ−Ｇａ合金、および前記合金から得られるＣｕ−Ｇａ合金スパッタリングターゲットに関する。
【背景技術】
【０００２】
近年、化合物半導体による薄膜太陽電池が実用化されている。この薄膜太陽電池においては、一般に、ソーダライムガラス基板の上にプラス電極となるＭｏ電極層が形成され、このＭｏ電極層の上にＣｕ−Ｉｎ−Ｇａ−Ｓｅ合金膜からなる光吸収層が形成され、この光吸収層の上にＺｎＳ、ＣｄＳなどからなるバッファ層が形成され、このバッファ層の上にマイナス電極となる透明電極層が形成されている。
【０００３】
Ｃｕ−Ｉｎ−Ｇａ−Ｓｅ合金膜からなる光吸収層の形成方法として、成膜速度が遅くコストのかかる蒸着法に替わり、スパッタ法によってＣｕ−Ｉｎ−Ｇａ−Ｓｅ合金膜を形成する方法が提案されている。
【０００４】
このＣｕ−Ｉｎ−Ｇａ−Ｓｅ合金膜をスパッタ法により成膜する方法としては、Ｃｕ−Ｇａターゲットを使用してスパッタによりＣｕ−Ｇａ合金膜を成膜し、このＣｕ−Ｇａ合金膜の上にＩｎターゲットを使用してスパッタすることにより積層膜を形成した後、この積層膜をＳｅ雰囲気中で熱処理してＣｕ−Ｉｎ−Ｇａ−Ｓｅ合金膜を形成する方法が提案されている。この方法は、積層膜を形成する順番が逆、すなわちＩｎ膜の上にＣｕ−Ｇａ膜を形成することでも可能である。Ｃｕ−Ｇａ合金ターゲットとしては、Ｇａ：１〜４０重量％を含有し、残部がＣｕからなるＣｕ−Ｇａ合金ターゲットが知られている。
【０００５】
このＣｕ−Ｇａ合金スパッタリングターゲットの製造方法としては、ホットプレス等の粉末焼結法および真空溶解法等の鋳造法が使用される。粉末焼結法により製造されたＣｕ−Ｇａ合金スパッタリングターゲットとしては、たとえば特開２００８−１３８２３２号公報に、Ｇａの含有量が３０質量％以上であるＣｕ−Ｇａ合金粉末と純銅粉末またはＧａの含有量が１５質量％以下であるＣｕ−Ｇａ合金粉末との混合粉末をホットプレスして得られたＣｕ−Ｇａ合金スパッタリングターゲットが開示されている。しかし、ホットプレス法で製造されたＣｕ−Ｇａ合金スパッタリングターゲットは、微細な組織を有する一方、酸素濃度が高く、スパッタレートが遅いという欠点がある。
【０００６】
これに対し鋳造法で製造されたＣｕ−Ｇａ合金スパッタリングターゲットは、酸素濃度が低く、スパッタレートが速いという利点がある。しかしその一方で、鋳造法で製造されたＣｕ−Ｇａ合金からなる鋳塊は、微細な組織とならず、偏析しやすく、割れが生じやすいので、圧延等の塑性加工によりスパッタリングターゲットを成形することが困難であるという欠点がある。圧延によりスパッタリングターゲットを成形することができないと、スパッタリングターゲットの生産性の向上を図ることができない。Ｃｕ−Ｇａ合金のＧａ濃度が２５質量％以上であると、硬度が高く、割れが発生する可能性が著しく大きいので、圧延等の塑性加工を施すことが特に困難である。
【０００７】
鋳造法によるこのような偏析や脆性割れといった欠点を解消する技術として、特開２０００−０７３１６３号公報に、加熱手段および冷却手段を備えたモールドを用いて冷却速度をコントロールしながら、Ｇａを１５〜７０質量％含むＣｕ−Ｇａ合金材料を鋳造して鋳塊を作製し、この鋳塊に島状に空孔を設け、この空孔にＩｎの溶湯を注入して製造された鋳塊が開示されている。
【先行技術文献】
【特許文献】
【０００８】
【特許文献１】特開２００８−１３８２３２号公報
【特許文献２】特開２０００−０７３１６３号公報
【発明の概要】
【発明が解決しようとする課題】
【０００９】
特開２０００−０７３１６３号公報に開示された前記鋳塊は、冷却速度を遅くすることで、偏析や脆性を抑制しており、切削加工によりスパッタリングターゲットを形成することが可能であるが、冷却速度を遅くすると、１個１個の結晶が大きくなるため、圧延することができない。
【００１０】
本発明は、Ｇａ含有量が多くても圧延加工を施すことが可能であるＣｕ−Ｇａ合金、およびＧａ含有量が多くても圧延加工により製造することのできるＣｕ−Ｇａ合金スパッタリングターゲットを提供することを目的とする。
【課題を解決するための手段】
【００１１】
本発明者は、鋳造法により得られたＣｕ−Ｇａ合金からなる鋳塊の脆性には、合金を構成する、Ｇａ濃度が３０〜３５質量％である相、たとえばγ相と呼ばれる相が関与しており、このγ相の大きさおよび存在比率を調整することにより割れやすさを制御することができることを見出し、本発明を完成するに至った。
【００１２】
すなわち本発明は、Ｇａを２５〜３０質量％含有し、残部がＣｕであるＣｕ−Ｇａ合金であって、電子顕微鏡で得られた組織画像に現れるＧａ濃度が３０〜３５質量％の相であるγ相の平均円相当径が５０μｍ以下であり、最大円相当径が２００μｍ以下であることを特徴とするＣｕ−Ｇａ合金である。
【００１３】
前記Ｃｕ−Ｇａ合金の好適な態様として、
前記組織画像の面積に対するγ相の面積の合計の比率が５〜７０％であり、
スパッタリングターゲット製造用合金である。
【００１４】
また他の発明は、前記Ｃｕ−Ｇａ合金を圧延して得られるＣｕ−Ｇａ合金スパッタリングターゲットである。
【発明の効果】
【００１５】
本発明のＣｕ−Ｇａ合金は、組織が特定の相構造を有することにより、鋳造法で作製した場合であっても割れや欠け等が生じにくいので、Ｇａを２５〜３０質量％と高い濃度で含有していながら圧延加工を施すことが可能である。このため、Ｇａの含有量の多いスパッタリングターゲットを圧延により製造することが可能であり、スパッタリングターゲットの生産性の向上を図ることができる。また、本発明のＣｕ−Ｇａ合金が鋳造法で作製された場合には、ホットプレス等の粉末焼結法により製造されたＣｕ−Ｇａ合金スパッタリングターゲットと比較してスパッタレートが速い。
【図面の簡単な説明】
【００１６】
【図１】図１は、カーボン鋳型を用いて製造された本発明のＣｕ−Ｇａ合金の断面を走査型電子顕微鏡により倍率２００倍で観察して得られた組織画像の一例である。
【図２】図２は、水冷銅鋳型を用いて製造された本発明のＣｕ−Ｇａ合金の断面を走査型電子顕微鏡により倍率２００倍で観察して得られた組織画像の一例である。
【発明を実施するための形態】
【００１７】
本発明のＣｕ−Ｇａ合金は、Ｇａを２５〜３０質量％含有し、残部がＣｕであり、電子顕微鏡で得られた組織画像に現れるγ相の平均円相当径が５０μｍ以下であり、最大円相当径が２００μｍ以下であることを特徴とする。ここでγ相とは、Ｇａ濃度が３０〜３５質量％の相である。組織画像に現れる相がγ相であるか否かは、電子顕微鏡にて得られる平均原子量に対応する像（コンポ像）にて、Ｇａ濃度差によるコントラストの違いを観察することにより確認することができる。円相当径とは、上記で得られたコンポ像のＧａ濃度が３０〜３５質量％の領域、つまりγ相の面積と同じ面積を有する円の直径である。平均円相当径とは、前記組織画像に現れるすべてのγ相の円相当径の平均値である。最大円相当径とは、前記組織画像に現れるすべてのγ相の円相当径のうちで最大の円相当径である。
【００１８】
γ相の円相当径の具体的な求め方としては、倍率２００倍で得られた０．３ｍｍ2のコンポ像において、γ相と他の相との境界を判断した上、画像処理を行ってそのγ相の面積を算出し、その面積を有する円を想定して、その直径をそのγ相の円相当径とする。γ相の平均円相当径は、前記コンポ像に現れるすべてのγ相について前述のように円相当径を求め、これらを平均することにより得られる。また、前記コンポ像に現れるすべてのγ相について前述のように円相当径を求め、これらの中の最大値をγ相の最大円相当径とする。
【００１９】
一般にＣｕ−Ｇａ合金は、Ｇａの含有量が約２５質量％未満である場合には、ＣｕにＧａが固溶した相とＧａ濃度が２０〜２５質量％である相（β相）とから構成されているが、Ｇａの含有量が約２５質量％以上になると、Ｇａ濃度が３０〜３５質量％である相（γ相）とβ相との二相から構成されることが電子顕微鏡観察から確認される。
【００２０】
本発明のＣｕ−Ｇａ合金においては、電子顕微鏡で得られる組織画像に現れるγ相の平均円相当径が５０μｍ以下であり、γ相の最大円相当径が２００μｍ以下である。つまり、本発明のＣｕ−Ｇａ合金は、平均円相当径が５０μｍ以下であり、円相当径が２００μｍ以下であるγ相を含む均一な組織を有する。
【００２１】
γ相の平均円相当径が５０μｍより大きいか、または最大円相当径が２００μｍより大きいと、圧延等の加工時に割れが発生しやすい。これは、β相は柔らかく、脆性が低い相であるのに対し、γ相はβ相に比較して硬く、脆性が高い相であるので、平均円相当径が５０μｍより大きいか、または円相当径が２００μｍより大きいγ相が存在すると、合金に物理的な力加えられた場合に円相当径が大きいγ相の部分で割れが生じやすいからだと考えられる。一方、γ相の平均円相当径が５０μｍ以下であり、かつ最大円相当径が２００μｍ以下であると、このような割れが生じやすい大きなγ相が存在しないか、存在しても少ないので、圧延等の加工時に割れが発生しにくいと考えられる。このような理由から、γ相の平均円相当径および最大円相当径は小さいほど好ましい。γ相の平均円相当径としては好ましくは４５μｍ以下であり、さらに好ましくは３０μｍ以下である。γ相の最大円相当径としては好ましくは１５０μｍ以下であり、さらに好ましくは１２０μｍ以下である。また上記理由から、γ相の平均円相当径および最大円相当径の下限値は特に制限されない。後述する本発明のＣｕ−Ｇａ合金の通常の製造方法に従えば、γ相の平均円相当径の下限値はおおよそ１０μｍであり、最大円相当径の下限値はおおよそ３０μｍである。
【００２２】
また本発明のＣｕ−Ｇａ合金においては、前記組織画像の面積に対するγ相の面積の合計の比率（以下、面積比ともいう）が５〜７０％であることが好ましい。一般にこの合金に含まれるＧａの量が多いほど前記組織画像に現れるγ相の面積の合計は大きくなるが、合金に含まれるＧａの量が同じ場合でも、Ｇａがγ相に含まれるかβ相に含まれるかは合金ごとに相違しうるので、前記組織画像に現れるγ相の面積の合計が相違することはありうる。前記面積比が７０％より大きいと、脆性の高いγ相の占める割合が大きくなることから、γ相の平均円相当径が５０μｍ以下であり、最大円相当径が２００μｍ以下であっても、圧延等の加工時に割れが発生する可能性が高くなる。また、Ｃｕ−Ｇａ合金のＧａ含有量が２５〜３０質量％である場合には、通常前記面積比が５質量％より小さくなることはない。
【００２３】
前記組織画像の面積に対するγ相の面積の合計の比率Ｒは、倍率２００倍で得られたコンポ像に現れるすべてのγ相の面積を上記と同様に算出し、その合計をＳγとし、コンポ像の面積をＳとしたとき、Ｒ（％）＝（Ｓγ／Ｓ）×１００で与えられる。
【００２４】
本発明のＣｕ−Ｇａ合金は、Ｇａを２５〜３０質量％含有し、残部がＣｕである。Ｃｕ−Ｇａ合金がこのような組成を有すると、太陽電池の光吸収層等として有効なＣｕ−Ｇａ膜を形成できるスパッタリングターゲットを製造することができる。またＣｕ−Ｇａ合金がこのような組成を有すると、前述のとおり割れが生じやすいので、この割れを制御する必要性が高い。なお、本発明のＣｕ−Ｇａ合金は、ＧａおよびＣｕの他、不可避的な不純物を含有することはありうる。
【００２５】
本発明のＣｕ−Ｇａ合金の形状には特に制限はなく、この合金の用途に応じて適宜形状を決定することができる。
本発明のＣｕ−Ｇａ合金は、上記のとおり、物理的な力が負荷されても割れにくいので、適宜塑性加工を施すことにより、各種の製品を製造することができる。たとえば、本発明のＣｕ−Ｇａ合金に圧延加工を施すことにより、スパッタリングターゲットを製造することができる。
【００２６】
本発明のＣｕ−Ｇａ合金からスパッタリングターゲットを作製するときに行われる圧延方法としては、通常の合金に対して行われる公知の圧延方法、たとえば合金板を所定の圧延温度に調整し、圧延機により所定の圧下率にて合金を圧延し、適宜これを繰り返して合金の厚さを徐々に薄くしていく方法を挙げることができる。
【００２７】
圧延温度としては、通常５００〜８５０℃、好ましくは７００〜８５０℃、より好ましくは７５０〜８００℃である。圧延温度が５００℃より低いと、β相が十分に柔らかくならないので、合金が圧延による変形に耐えられず、圧延により表面クラックや割れが生じ、使用に耐え得るスパッタリングターゲットを得ることが困難である。一方、圧延温度が８５０℃より高いと、圧延による変形に伴う発熱によって融解したり、加熱中に一部が融解したりするおそれがある。
【００２８】
圧延機としては、合金の圧延に用いられる通常の圧延機、たとえば一対の圧延ローラを備えた圧延機を用いることができる。
圧下率は、２〜２３％であることが好ましい。圧下率が２％より小さいと、合金板が所望の厚みになるまでに行う圧延工程の回数が多くなるので、生産性が低くなる。圧下率が２３％より大きいと、合金板に割れが生じやすく、また圧延機にかかる負荷が多大となる。圧下率は、合金板に割れが生じない範囲内で高い値に設定して行うことが、生産性の点で好ましい。用い得る最大圧下率、すなわち圧延しても割れが生じない圧下率の最大値は圧延温度やＧａ濃度に依存し、圧延温度が高いほど、またＧａ濃度が低いほど最大圧下率は高くなる。圧下率ｒは、１回圧延した後の合金板の厚みをｈ1、圧延前の合金板の厚みをｈ2としたとき、次式で与えられる。
【００２９】
ｒ（％）＝〔（ｈ2−ｈ1）／ｈ2〕×１００
このようにして得られたスパッタリングターゲットは、バッキングプレートに接合されて、スパッタリングに供される。
【００３０】
本発明のＣｕ−Ｇａ合金の製造方法には特に制限はなく、たとえば、真空溶解鋳造法、大気溶解鋳造法および半連続鋳造法等の鋳造法を用いることができる。本発明のＣｕ−Ｇａ合金は、以下のような溶解工程および鋳造工程を含む溶解鋳造法により効率的に製造することができる。
【００３１】
［溶解工程］
各金属材料を配合して、溶解して溶湯を得る。
金属材料としては、Ｃｕの純金属、Ｇａの純金属およびＣｕ−Ｇａ合金を用いることができ、Ｃｕの純金属とＧａの純金属との組み合わせ、Ｃｕ−Ｇａ合金のみ、Ｃｕの純金属とＣｕ−Ｇａ合金との組み合わせ、Ｇａの純金属とＣｕ−Ｇａ合金との組み合わせ、およびＣｕの純金属とＧａの純金属とＣｕ−Ｇａ合金との組み合わせのいずれであってもよい。
【００３２】
各金属材料の配合比率は、本溶解工程および鋳造工程を経て製造されるＣｕ−Ｇａ合金のＧａの含有量が２５〜３０質量％となる比率とする。
配合された金属材料を溶解炉で溶解する。溶解炉としては、通常の溶解鋳造法で使用される溶解炉を用いることができ、たとえば高周波溶解炉および電気炉等を使用することができる。これらの中でも高周波溶解炉が好ましい。高周波溶解炉では、溶解中に十分な撹拌が行われ、溶湯が均一な組成分布を有するようにすることができるので、鋳造工程を経て製造される鋳塊において偏析や粗大粒子が発生しにくく、γ相の円相当径を小さくすることが容易である。これに対し、電気炉では、溶解中の撹拌が不十分になりやすく、溶湯に組成分布が生じる可能性が高いので、鋳造工程を経て製造される鋳塊において偏析や粗大粒子が発生しやすく、γ相の円相当径を小さくすることが難しい。特に、金属材料として、Ｃｕの純金属とＧａの純金属との組み合わせのように、組成が大きく異なる金属材料を混ぜて使用する場合には、電気炉では溶解中の撹拌が不十分になる可能性が高い。ただし、電気炉を用いても、撹拌棒等を用いて、溶解した金属材料を十分に撹拌することにより、均一な組成分布を有する溶湯を得ることができ、上記の問題点を解消することは可能である。しかし、撹拌棒等が原因となって溶湯にコンタミが生じるおそれがある。
【００３３】
溶解温度としては、１２００〜１４００℃が好ましく、さらに好ましくは１２００〜１３００℃である。溶解温度が１２００℃より低いと、溶湯を鋳型に注入する段階で溶湯が凝固してしまい、目的とする鋳塊を得ることが困難になる。このような問題を回避するためには、製造する合金の融点より３００〜５００℃くらい高い溶解温度とすることが好ましい。一方、溶解温度が１４００℃より高いと、鋳造工程において冷却時間が長くなるので、その間に組織の成長が進み、偏析や粗大粒子が生じやすくなり、γ相の円相当径を小さくすることが困難になり、割れが生じやすい鋳塊となる。
【００３４】
［鋳造工程］
溶解工程で得た溶湯を鋳型に注入し、次いでこれを冷却して鋳塊を得る。
溶湯を鋳型に注入する速度、すなわち鋳湯速度は大きいほうが、γ相の円相当径を小さくすることができるので好ましい。γ相の円相当径は溶湯の冷却速度と後述のような相関があるので、鋳湯速度が小さいと、溶湯全体の冷却を速やかに行うことが困難になり、冷却中にγ相の成長が進み、γ相の円相当径が大きくなると考えられる。一方、鋳湯速度が大きいと、溶湯全体の冷却を速やかに進行させることができるので、冷却中のγ相の成長を抑制でき、その結果、γ相の円相当径が小さくなると考えられる。ただし、鋳型に注入された溶湯を速やかに冷却することができれば、鋳湯速度が小さくても、γ相の円相当径を小さくすることは可能である。このため、水冷銅鋳型を用いた場合には、カーボン鋳型を用いた場合より、鋳湯速度を小さくしても、γ相の円相当径を小さくすることは容易である。
【００３５】
たとえば、５５０ｍｍ×１４５ｍｍ×３０ｍｍのカーボン鋳型に１２００〜１４００℃の溶湯を鋳湯する場合、鋳湯速度は好ましくは２００〜１０００ｇ／ｓｅｃであり、より好ましくは４００〜８００ｇ／ｓｅｃである。４６０ｍｍ×１６０ｍｍ×３０ｍｍの水冷銅鋳型に１２００〜１４００℃の溶湯を鋳湯する場合、鋳湯速度は好ましくは２００〜８００ｇ／ｓｅｃであり、より好ましくは２５０〜６００ｇ／ｓｅｃである。
【００３６】
溶湯の冷却速度は、本発明のＧａ−Ｃｕ合金を製造する上での重要なポイントである。冷却速度が小さいと、冷却中にγ相の成長が進み、γ相の円相当径が大きくなる。一方、冷却速度が大きいと、γ相の成長速度が小さく、合金の組織が微細化し、γ相の円相当径が小さくなる。好適な冷却速度は５〜５００℃／ｍｉｎである。冷却速度が５℃／ｍｉｎより小さいと、合金の組織が粗大化し、γ相の平均円相当径を５０μｍ以下にしたり、最大円相当径を２００μｍ以下にしたりすることが困難になる。一方、冷却速度が５００℃／ｍｉｎより大きいと、溶湯が鋳型に入ると短時間で固まってしまい、連続的な鋳塊にならず、鋳塊にしわが入ったり、鋳塊が層状になったりする傾向がある。より好ましい冷却速度は１０〜１５０℃／ｍｉｎであり、さらに好ましい冷却速度は２０〜１００℃／ｍｉｎである。
【００３７】
鋳型としては、通常の溶解鋳造法で使用される鋳型を用いることができ、たとえば水冷銅鋳型およびカーボン鋳型等を使用することができる。これらの中でも水冷銅鋳型が、大きな冷却速度を採ることができ、上述のとおり合金の組織を微細化させ、γ相の円相当径を小さくすることが容易である点で好ましい。水冷銅鋳型を使用した場合には、冷却速度を通常４０〜２００℃／ｍｉｎとすることができ、カーボン鋳型を使用した場合には、冷却速度を通常５〜２０℃／ｍｉｎとすることができる。
【００３８】
鋳型の形状および寸法については、特に制限はないが、前述のとおり冷却速度は大きい方が好ましいことから、冷却速度を大きくすることのできる形状および寸法であることが好ましい。
【００３９】
カーボン鋳型を用いて製造された本発明のＣｕ−Ｇａ合金の断面を走査型電子顕微鏡により倍率２００倍で観察して得られた組織画像の一例を図１に、水冷銅鋳型を用いて製造された本発明のＣｕ−Ｇａ合金の断面を走査型電子顕微鏡により倍率２００倍で観察して得られた組織画像の一例を図２に示す。いずれのＣｕ−Ｇａ合金についても、Ｇａ濃度が２８質量％になるように純Ｃｕおよび純Ｇａを秤量し、高周波溶解炉で１２００℃にて溶解して溶湯を製造した後、前者のＣｕ−Ｇａ合金については、この溶湯をカーボン鋳型に注入し、１０〜２０℃／ｍｉｎの冷却速度で冷却して得られたものであり、後者のＣｕ−Ｇａ合金については、この溶湯を水冷銅鋳型に注入し、２０〜６０℃／ｍｉｎの冷却速度で冷却して得られたものである。いずれの組織画像においても、淡い色で表示されている部分がγ相であり、濃い色で表示されている部分がβ相である。両Ｃｕ−Ｇａ合金は、その製造過程において使用された鋳型および冷却速度が相違するのみであるが、図１と図２との比較より、水冷銅鋳型を用いて製造された本発明のＣｕ−Ｇａ合金においては、カーボン鋳型を用いて製造された本発明のＣｕ−Ｇａ合金よりも、γ相の円相当径が小さいことがわかる。
【００４０】
以上のような溶解工程および鋳造工程を含む製造方法により、本発明のＣｕ−Ｇａ合金である鋳塊が得られる。
【実施例】
【００４１】
（比較製造例１）
Ｇａ濃度が２８質量％になるように純Ｃｕおよび純Ｇａを秤量し、高周波真空溶解炉（富士電波工業（株）製、ＦＶＭ−３０）を用いて、Ａｒ雰囲気中、１５℃／ｍｉｎにて昇温し、原料が溶落したのを確認した後、溶湯温度１０００℃で保持した。得られた溶湯を鋳湯速度５００ｇ／ｓｅｃで５５０ｍｍ×１４５ｍｍ×３０ｍｍのカーボン鋳型に注入した。このとき、注入が完了する前に溶湯が凝固し始めた。カーボン鋳型に注入された溶湯を約１３℃／ｍｉｎの冷却速度で２００℃まで冷却して鋳塊を得た。この鋳塊は、凝固が断続的に起こったため、層状をなしており、良好な鋳塊にはならなかった。結果を表１にまとめた。
【００４２】
（比較製造例２）
比較製造例１と同条件で溶湯を製造した。この溶湯を鋳湯速度５００ｇ／ｓｅｃで４６０ｍｍ×１６０ｍｍ×３０ｍｍの水冷銅鋳型に注入した。このとき、注入が完了する前に溶湯が凝固し始めた。水冷銅鋳型に注入された溶湯を約１００℃／ｍｉｎの冷却速度で５０℃まで冷却して鋳塊を得た。この鋳塊は、凝固が起こった箇所に多数の欠陥が生じており、良好な鋳塊にはならなかった。結果を表１にまとめた。
【００４３】
（比較製造例３）
Ｇａ濃度が２８質量％になるように純Ｃｕおよび純Ｇａを秤量し、高周波真空溶解炉（富士電波工業（株）製、ＦＶＭ−３０）を用いて、Ａｒ雰囲気中、１５℃／ｍｉｎにて昇温し、原料が溶落したのを確認した後、溶湯温度１１００℃で保持した。得られた溶湯を鋳湯速度５００ｇ／ｓｅｃで５５０ｍｍ×１４５ｍｍ×３０ｍｍのカーボン鋳型に注入した。このとき、注入が完了する前に溶湯が凝固し始めた。カーボン鋳型に注入された溶湯を約１３℃／ｍｉｎの冷却速度２００℃まで冷却して鋳塊を得た。この鋳塊は、凝固が断続的に起こったため、比較製造例１で得られた鋳塊ほどではないが、層状をなしており、良好な鋳塊にはならなかった。結果を表１にまとめた。
【００４４】
（比較製造例４）
比較製造例３と同条件で溶湯を製造した。この溶湯を鋳湯速度５００ｇ／ｓｅｃで４６０ｍｍ×１６０ｍｍ×３０ｍｍの水冷銅鋳型に注入した。このとき、注入が完了する前に溶湯が凝固し始めた。水冷銅鋳型に注入された溶湯を約１００℃／ｍｉｎの冷却速度で５０℃まで冷却して鋳塊を得た。この鋳塊は、比較製造例２で得られた鋳塊ほどではないが、凝固が起こった箇所に多数の欠陥が生じており、良好な鋳塊にはならなかった。結果を表１にまとめた。
【００４５】
（製造例１）
Ｇａ濃度が２８質量％になるように純Ｃｕおよび純Ｇａを秤量し、高周波真空溶解炉（富士電波工業（株）製、ＦＶＭ−３０）を用いて、Ａｒ雰囲気中、１５℃／ｍｉｎにて昇温し、原料が溶落したのを確認した後、溶湯温度１２００℃で保持した。得られた溶湯を鋳湯速度５００ｇ／ｓｅｃで５５０ｍｍ×１４５ｍｍ×３０ｍｍのカーボン鋳型に注入した。このとき、注入が完了する前に溶湯が凝固し始めることはなかった。カーボン鋳型に注入された溶湯を約１３℃／ｍｉｎの冷却速度で２００℃まで冷却して鋳塊を得た。この鋳塊を１０ｍｍ角程度の大きさに切断して、鏡面研磨して、その断面を走査型電子顕微鏡（ＪＥＯＬ（株）製、ＪＳＭ−６３８０Ａ）により倍率２００倍で観察した。上述の方法により、得られた組織画像からγ相の平均円相当径および最大円相当径を求めた。結果を表１にまとめた。以上の製造条件により、本発明のＣｕ−Ｇａ合金である良好な鋳塊が得られた。
【００４６】
（製造例２）
製造例１と同条件で溶湯を製造した。この溶湯を鋳湯速度５００ｇ／ｓｅｃで４６０ｍｍ×１６０ｍｍ×３０ｍｍの水冷銅鋳型に注入した。このとき、注入が完了する前に溶湯が凝固し始めることはなかった。水冷銅鋳型に注入された溶湯を約１００℃／ｍｉｎの冷却速度で５０℃まで冷却して鋳塊を得た。この鋳塊につき、製造例１と同条件で走査型電子顕微鏡観察を行い、γ相の平均円相当径および最大円相当径を求めた。結果を表１にまとめた。以上の製造条件により、本発明のＣｕ−Ｇａ合金である良好な鋳塊が得られた。
【００４７】
（比較製造例５）
Ｇａ濃度が２８質量％になるように純Ｃｕおよび純Ｇａを秤量し、高周波真空溶解炉（富士電波工業（株）製、ＦＶＭ−３０）を用いて、Ａｒ雰囲気中、１５℃／ｍｉｎにて昇温し、原料が溶落したのを確認した後、溶湯温度１３００℃で保持した。得られた溶湯を鋳湯速度５００ｇ／ｓｅｃで５５０ｍｍ×１４５ｍｍ×３０ｍｍのカーボン鋳型に注入した。このとき、注入が完了する前に溶湯が凝固し始めることはなかった。カーボン鋳型に注入された溶湯を約１３℃／ｍｉｎの冷却速度で２００℃まで冷却して鋳塊を得た。この鋳塊につき、製造例１と同条件で走査型電子顕微鏡観察を行い、γ相の平均円相当径および最大円相当径を求めた。結果を表１にまとめた。以上の製造条件においては、良好な鋳塊は得られたが、γ相の平均円相当径が５０μｍより大きく、本発明のＣｕ−Ｇａ合金は得られなかった。
【００４８】
（製造例３）
比較製造例５と同条件で溶湯を製造した。この溶湯を鋳湯速度５００ｇ／ｓｅｃで４６０ｍｍ×１６０ｍｍ×３０ｍｍの水冷銅鋳型に注入した。このとき、注入が完了する前に溶湯が凝固し始めることはなかった。水冷銅鋳型に注入された溶湯を約１００℃／ｍｉｎの冷却速度で５０℃まで冷却して鋳塊を得た。この鋳塊につき、製造例１と同条件で走査型電子顕微鏡観察を行い、γ相の平均円相当径および最大円相当径を求めた。結果を表１にまとめた。以上の製造条件により、本発明のＣｕ−Ｇａ合金である良好な鋳塊が得られた。
【００４９】
（比較製造例６）
Ｇａ濃度が２８質量％になるように純Ｃｕおよび純Ｇａを秤量し、高周波真空溶解炉（富士電波工業（株）製、ＦＶＭ−３０）を用いて、Ａｒ雰囲気中、１５℃／ｍｉｎにて昇温し、原料が溶落したのを確認した後、溶湯温度１４００℃で保持した。得られた溶湯を鋳湯速度５００ｇ／ｓｅｃで５５０ｍｍ×１４５ｍｍ×３０ｍｍのカーボン鋳型に注入した。このとき、注入が完了する前に溶湯が凝固し始めることはなかった。カーボン鋳型に注入された溶湯を約１３℃／ｍｉｎの冷却速度で２００℃まで冷却して鋳塊を得た。この鋳塊につき、製造例１と同条件で走査型電子顕微鏡観察を行い、γ相の平均円相当径および最大円相当径を求めた。結果を表１にまとめた。以上の製造条件においては、良好な鋳塊は得られたが、γ相の平均円相当径が５０μｍより大きく、本発明のＣｕ−Ｇａ合金は得られなかった。
【００５０】
（比較製造例７）
比較製造例６と同条件で溶湯を製造した。この溶湯を鋳湯速度５００ｇ／ｓｅｃで４６０ｍｍ×１６０ｍｍ×３０ｍｍの水冷銅鋳型に注入した。このとき、注入が完了する前に溶湯が凝固し始めることはなかった。水冷銅鋳型に注入された溶湯を約１００℃／ｍｉｎの冷却速度で５０℃まで冷却して鋳塊を得た。この鋳塊につき、製造例１と同条件で走査型電子顕微鏡観察を行い、γ相の平均円相当径および最大円相当径を求めた。結果を表１にまとめた。以上の製造条件においては、良好な鋳塊は得られたが、γ相の平均円相当径が５０μｍより大きく、本発明のＣｕ−Ｇａ合金は得られなかった。
【００５１】
【表１】
2012017481.tif 000003
表１に示した結果より、溶解温度を、製造するＣｕ−Ｇａ合金の融点より３００〜５００℃くらい高くしないと、鋳型への注入が完了する前に溶湯が凝固し始め、良好な鋳塊が得られないことがわかった。
【００５２】
水冷銅鋳型を用いたほうが、カーボン鋳型を用いるよりも、γ相の平均円相当径が小さいＣｕ−Ｇａ合金が得られることもわかった。これは、既述のとおり、水冷銅鋳型を用いたほうが冷却速度を大きくすることができるからだと考えられる。
【００５３】
また、溶解温度が高くなると、γ相の平均円相当径が大きくなることがわかった。これは、溶解温度が高いと冷却時間が長くなるので、組織が大きく成長してしまうからであると考えられる。
【００５４】
（製造例５）
純Ｃｕおよび純Ｇａの替わりに、Ｇａ濃度が２８質量％であるＣｕ−Ｇａ合金を使用したこと以外は製造例１と同条件で鋳塊を製造した。この鋳塊につき、製造例１と同条件で走査型電子顕微鏡観察を行い、γ相の平均円相当径および最大円相当径を求めたところ、γ相の平均円相当径は５０μｍ以下、最大円相当径は２００μｍ以下であった。
【００５５】
（製造例６）
純Ｃｕおよび純Ｇａの替わりに、純ＣｕおよびＧａ濃度が３２質量％であるＣｕ−Ｇａ合金を使用し、Ｇａ濃度が２８質量％になるように両者を秤量したこと以外は製造例１と同条件で鋳塊を製造した。この鋳塊につき、製造例１と同条件で走査型電子顕微鏡観察を行い、γ相の平均円相当径および最大円相当径を求めたところ、γ相の平均円相当径は５０μｍ以下、最大円相当径は２００μｍ以下であった。
【００５６】
（製造例７）
純Ｃｕおよび純Ｇａの替わりに、純ＧａおよびＧａ濃度が２０質量％であるＣｕ−Ｇａ合金を使用し、Ｇａ濃度が２８質量％になるように両者を秤量したこと以外は製造例１と同条件で鋳塊を製造した。この鋳塊につき、製造例１と同条件で走査型電子顕微鏡観察を行い、γ相の平均円相当径および最大円相当径を求めたところ、γ相の平均円相当径は５０μｍ以下、最大円相当径は２００μｍ以下であった。
これらの結果を、製造例１の結果とともに、表２に示した。
【００５７】
【表２】
2012017481.tif 000004
表２の結果より、金属材料としては、Ｃｕの純金属とＧａの純金属との組み合わせ、Ｃｕ−Ｇａ合金のみ、Ｃｕの純金属とＣｕ−Ｇａ合金との組み合わせ、Ｇａの純金属とＣｕ−Ｇａ合金との組み合わせのいずれであっても、γ相の平均円相当径が５０μｍ以下であり、最大円相当径が２００μｍ以下であるＣｕ−Ｇａ合金を得ることができることがわかった。この結果より、Ｃｕの純金属とＧａの純金属とＣｕ−Ｇａ合金との組み合わせであっても、γ相の平均円相当径が５０μｍ以下であり、最大円相当径が２００μｍ以下であるＣｕ−Ｇａ合金を得ることができると推測される。
【００５８】
（実施例１〜３、比較例１〜３）
Ｇａ濃度が表３に示した値になるように純Ｃｕおよび純Ｇａを秤量し、高周波真空溶解炉（富士電波工業（株）製、ＦＶＭ−３０）を用いて、Ａｒ雰囲気中、１５℃／ｍｉｎにて昇温し、原料が溶落したのを確認した後、溶湯温度１２００℃で保持した。得られた溶湯を５５０ｍｍ×１４５ｍｍ×３０ｍｍのカーボン鋳型に表３に示した鋳湯速度で注入した。このとき、注入が完了する前に溶湯が凝固し始めることはなかった。カーボン鋳型に注入された溶湯を約１３℃／ｍｉｎの冷却速度で２００℃まで冷却して、４５０ｍｍ×１３．５ｍｍ×２８ｍｍの鋳塊を得た。この鋳塊を１０ｍｍ角程度の大きさに切断して、鏡面研磨して、その断面を走査型電子顕微鏡（ＪＥＯＬ（株）製、ＪＳＭ−６３８０Ａ）により倍率２００倍で観察した。得られた組織画像からγ相の平均円相当径、最大円相当径および前記組織画像の面積に対するγ相の面積の合計の比率（面積比）を求めた。比較例１においては、組織画像にはβ相のみが現れ、γ相は確認できなかったので、γ相の平均円相当径および最大円相当径は求められなかった。比較例３においては、組織画像はγ相のみからなっていたので、γ相の平均円相当径および最大円相当径は求められなかった。結果を表３に示した。
【００５９】
また、比較例１で得られた鋳塊以外の鋳塊に対して以下の条件で圧延を行い、得られた圧延板すなわちスパッタリングターゲットに生じた割れの有無を目視により、以下の基準で評価した。結果を表３に示した。なお表３中の圧延温度欄の「−」は、圧延を行わなかったことを意味する。
○：圧延板に割れおよびヒビが認められなかった
×：圧延板に割れが認められた
▲：圧延板に割れは認められなかったが、ヒビが認められた
△：圧延中に鋳塊が溶解して、圧延不能となった
【００６０】
［圧延条件］
鋳塊を電気炉で、表３に示した圧延温度で３０分間加温した。この鋳塊に対して、圧延機（日本クロス圧延（株）製、９ＬＣＤ／５００Ｗ熱間２段圧延機）を用いて、表３に示した圧下率、ロール速度１．０ｍ／ｓｅｃにて、その厚みが、鋳塊の圧延前の厚みである３０ｍｍから１１ｍｍになるまで圧延操作を繰り返し行った。
【００６１】
【表３】
2012017481.tif 000005
表３の結果より、γ相の平均円相当径が５０μｍ以下であり、最大円相当径が２００μｍ以下である鋳塊は、圧延が可能であり、γ相の平均円相当径および最大円相当径が小さいほど、圧延可能温度範囲が広いことがわかった。また、Ｇａ濃度が同じであっても、鋳湯速度が遅い条件で作製された鋳塊は、鋳湯速度が速い条件で作成された鋳塊よりも、γ相の平均円相当径および最大円相当径が大きくなり、圧延ができなかった。
【００６２】
（実施例４〜７、比較例４〜５）
Ｇａ濃度が表４に示した値になるように純Ｃｕおよび純Ｇａを秤量し、高周波真空溶解炉（富士電波工業（株）製、ＦＶＭ−３０）を用いて、Ａｒ雰囲気中、１５℃／ｍｉｎにて昇温し原料が溶落したのを確認した後、溶湯温度１２００℃で保持した。この溶湯を４６０ｍｍ×１６０ｍｍ×３０ｍｍの水冷銅鋳型に表４に示した鋳湯速度で注入した。このとき、注入が完了する前に溶湯が凝固し始めることはなかった。水冷銅鋳型に注入された溶湯を約１００℃／ｍｉｎの冷却速度で５０℃まで冷却して、４１０ｍｍ×１５５ｍｍ×２９ｍｍの鋳塊を得た。この鋳塊を実施例１と同様にして走査型電子顕微鏡観察した。得られた組織画像からγ相の平均円相当径、最大円相当径および前記組織画像の面積に対するγ相の面積の合計の比率（面積比）を求めた。比較例４においては、組織画像にはβ相のみが現れ、γ相は確認できなかったので、γ相の平均円相当径および最大円相当径は求められなかった。比較例５においては、組織画像はγ相のみからなっていたので、γ相の平均円相当径および最大円相当径は求められなかった。結果を表５に示した。
【００６３】
また、比較例４で得られた鋳塊以外の鋳塊に対して実施例１と同条件で圧延を行い、得られた圧延板すなわちスパッタリングターゲットに生じた割れの有無を目視により、実施例１と同じ基準で評価した。結果を表４示した。なお表４の圧延温度欄の「−」は、圧延を行わなかったことを意味する。
【００６４】
【表４】
2012017481.tif 000006
表４の結果より、水冷銅鋳型を用いて作製した場合であっても、γ相の平均円相当径が５０μｍ以下であり、最大円相当径が２００μｍ以下である鋳塊は、圧延が可能であり、γ相の平均円相当径および最大円相当径が小さいほど、圧延可能温度範囲が広いことがわかった。
【００６５】
カーボン鋳型を用いて作製した場合と異なり、水冷銅鋳型を用いて作製した場合には、Ｇａ濃度が同じである場合、鋳湯速度が遅い条件で作製された鋳塊と鋳湯速度が速い条件で作製された鋳塊との間には、γ相の平均円相当径に大きな差はなかった。また、水冷銅鋳型を用いて作製した鋳塊は、カーボン鋳型を用いて作製した鋳塊よりも、Ｇａ濃度が同じである場合、γ相の平均円相当径および最大円相当径が小さいことがわかった。これらは、水冷銅鋳型のほうが、カーボン鋳型よりも冷却速度が大きいからであると考えられる。
【００６６】
また、比較例４および実施例７で得られた鋳塊以外の鋳塊に対して、実施例１とは異なる圧下率を採用したこと以外は実施例１と同条件で圧延を行った。採用する圧下率を数種類選択して、その圧下率ごとに圧延を行った。採用した圧下率の中で、圧延板に割れが生じなかった最も高い圧下率（最大圧下率）を表５に示した。表５中の「×」、「△」および「―」は、それぞれ表３に示した「×」、「△」および「―」と同様の意味を表す。
【００６７】
【表５】
2012017481.tif 000007
表５の結果より、本発明のＣｕ−Ｇａ合金においては、９〜２３％という大きな圧下率で圧延を行うことが可能であることがわかった。このため、本発明のＣｕ−Ｇａ合金から圧延によりＣｕ−Ｇａ合金スパッタリングターゲットを製造すれば、高い生産性が確保できる。
【図１】
2012017481.tif 000008
【図２】
2012017481.tif 000009